(57)【要約】【課題】良好な操縦安定性能及びダンピング性能を得ながら、走行による剛性の変化を抑制できる高性能タイヤ用ビードエイペックスゴム組成物、及び該ゴム組成物を用いて作製したビードエイペックスを有する高性能タイヤを提供する。【解決手段】天然ゴムと、水添スチレン系熱可塑性エラストマーとを含有し、ゴム成分１００質量％中、前記天然ゴムの含有量が６０〜９５質量％、前記水添スチレン系熱可塑性エラストマーの含有量が５〜４０質量％である高性能タイヤ用ビードエイペックスゴム組成物に関する。【選択図】なし【特許請求の範囲】
【請求項１】
天然ゴムと、水添スチレン系熱可塑性エラストマーとを含有し、
ゴム成分１００質量％中、前記天然ゴムの含有量が６０〜９５質量％、前記水添スチレン系熱可塑性エラストマーの含有量が５〜４０質量％である高性能タイヤ用ビードエイペックスゴム組成物。
【請求項２】
前記水添スチレン系熱可塑性エラストマーの水素添加率が２０〜１００モル％である請求項１記載の高性能タイヤ用ビードエイペックスゴム組成物。
【請求項３】
前記水添スチレン系熱可塑性エラストマーが、スチレンブロックを両末端に有し、ブタジエン、ブチレン及びエチレンからなる群より選択される少なくとも１種の共役ジエンと、スチレンとを含むブロックを主鎖に有するブロック共重合体の水素添加物である請求項１又は２記載の高性能タイヤ用ビードエイペックスゴム組成物。
【請求項４】
前記水添スチレン系熱可塑性エラストマーの重量平均分子量が５０，０００〜５００，０００である請求項１〜３のいずれかに記載の高性能タイヤ用ビードエイペックスゴム組成物。
【請求項５】
充填剤としてカーボンブラックを含む請求項１〜４のいずれかに記載の高性能タイヤ用ビードエイペックスゴム組成物。
【請求項６】
２３℃におけるＪＩＳ−Ａ硬度が７５〜９５である請求項１〜５のいずれかに記載の高性能タイヤ用ビードエイペックスゴム組成物。
【請求項７】
請求項１〜６のいずれかに記載のゴム組成物を用いて作製したビードエイペックスを有する高性能タイヤ。
【発明の詳細な説明】
【技術分野】
【０００１】
本発明は、高性能タイヤ用ビードエイペックスゴム組成物、及び該ゴム組成物を用いて作製したビードエイペックスを有する高性能タイヤに関する。
【背景技術】
【０００２】
高性能タイヤのビードエイペックスゴム組成物には、操縦安定性能（剛性）及びダンピング性能に優れること、走行による剛性の変化が少ないことが強く求められており、これらの性能を確保するため、従来から様々な工夫がなされている。
【０００３】
例えば、剛性を高める方法としては、天然ゴム及びスチレンブタジエンゴムのブレンド、カーボンブラックなどのフィラーの微粒化や多量配合、熱硬化レジンの添加などが知られている。一方、走行による剛性の変化を抑制するためには、通常発熱を下げることが必要なため、前記の剛性を高める方法とは逆の手法が採用される。また、ダンピング性能を確保するためには、ゴムを柔軟にし、かつエネルギーロスを高める必要があるため、熱硬化性レジンの添加とは逆の手法が採用されることになる。このように、従来の方法では、良好な操縦安定性能及びダンピング性能を得ながら、走行による剛性の変化を抑制することは困難であった。
【０００４】
特許文献１には、ゴム成分、フェノール樹脂及び／又は変性フェノール樹脂、カーボンブラックを含有し、操縦安定性などが良好なビードエイペックス用ゴム組成物も開示されている。しかしながら、良好な操縦安定性能及びダンピング性能を得ながら、走行による剛性の変化を抑制する点については、更なる改善が求められている。
【先行技術文献】
【特許文献】
【０００５】
【特許文献１】特開２００９−１２７０４１号公報
【発明の概要】
【発明が解決しようとする課題】
【０００６】
本発明は、前記課題を解決し、良好な操縦安定性能及びダンピング性能を得ながら、走行による剛性の変化を抑制できる高性能タイヤ用ビードエイペックスゴム組成物、及び該ゴム組成物を用いて作製したビードエイペックスを有する高性能タイヤを提供することを目的とする。
【課題を解決するための手段】
【０００７】
本発明は、天然ゴムと、水添スチレン系熱可塑性エラストマーとを含有し、ゴム成分１００質量％中、前記天然ゴムの含有量が６０〜９５質量％、前記水添スチレン系熱可塑性エラストマーの含有量が５〜４０質量％である高性能タイヤ用ビードエイペックスゴム組成物に関する。
【０００８】
前記水添スチレン系熱可塑性エラストマーの水素添加率が２０〜１００モル％であることが好ましい。
【０００９】
前記水添スチレン系熱可塑性エラストマーが、スチレンブロックを両末端に有し、ブタジエン、ブチレン及びエチレンからなる群より選択される少なくとも１種の共役ジエンと、スチレンとを含むブロックを主鎖に有するブロック共重合体の水素添加物であることが好ましい。
【００１０】
前記水添スチレン系熱可塑性エラストマーの重量平均分子量が５０，０００〜５００，０００であることが好ましい。
【００１１】
充填剤としてカーボンブラックを含むことが好ましい。
【００１２】
２３℃におけるＪＩＳ−Ａ硬度が７５〜９５であることが好ましい。
【００１３】
本発明はまた、前記ゴム組成物を用いて作製したビードエイペックスを有する高性能タイヤに関する。
【発明の効果】
【００１４】
本発明によれば、天然ゴムと、水添スチレン系熱可塑性エラストマーとをそれぞれ所定量含有した高性能タイヤ用ビードエイペックスゴム組成物であるので、操縦安定性能及びダンピング性能に優れ、かつ走行による剛性の変化が少ない高性能タイヤを提供できる。
【発明を実施するための形態】
【００１５】
本発明のゴム組成物は、天然ゴムと、水添スチレン系熱可塑性エラストマーとを所定量含む。これらの併用により、良好な操縦安定性能及びダンピング性能を得ながら、走行による剛性の変化を抑制することができる。
【００１６】
本発明のゴム組成物は、ゴム成分として、水添スチレン系熱可塑性エラストマーを含有する。水添スチレン系熱可塑性エラストマーは、スチレン系単量体及び共役ジエン単量体のブロック共重合体に水素添加して得られたものである。
【００１７】
スチレン系単量体としては、スチレンや、α−メチルスチレンなどのスチレンのアルキル置換体などが挙げられ、スチレンを用いることが好ましい。また、共役ジエン単量体としては、ブタジエン、イソプレン、ブチレン、エチレン、１，３−ペンタジエンなどが挙げられ、ブタジエン、ブチレン、エチレンを用いることが好ましく、ブタジエンを用いることがより好ましい。
【００１８】
水添スチレン系熱可塑性エラストマーは、スチレンブロックを両末端に有し、ブタジエン、ブチレン及びエチレンからなる群より選択される少なくとも１種の共役ジエンと、スチレンとを含むブロックを主鎖に有するブロック共重合体の水素添加物であることが好ましく、スチレンブロックを両末端に有し、スチレン及びブタジエンのランダム共重合体のブロックを主鎖に有するブロック共重合体の水素添加物であることがより好ましい。スチレンブロックを両末端に有しない場合、充分なダンピング性能が得られないおそれがある。また、主鎖がスチレンブロックのみであると、常温領域でゴムの硬度が高くなり、ダンピング性能が悪化するおそれがある。
【００１９】
市販されている水添スチレン系熱可塑性エラストマーとしては、例えば、旭化成（株）製のＳ．Ｏ．Ｅ．シリーズなどが挙げられる。
【００２０】
水添スチレン系熱可塑性エラストマーの水素添加率は、好ましくは２０〜１００モル％、より好ましくは３０〜１００モル％である。２０モル％未満であると、充分なダンピング性能が得られないおそれがある。
本明細書において、水添スチレン系熱可塑性エラストマーの水素添加率は、水素が添加された共役ジエンブロックの二重結合の割合であり、日本電子（株）製のＪＮＭ−ＥＣＡシリーズの装置を用い、Ｈ１−ＮＭＲの不飽和結合部のスペクトルの減少量から算出した値である。
【００２１】
水添スチレン系熱可塑性エラストマーの重量平均分子量（Ｍｗ）は、好ましくは５０，０００以上、より好ましくは６０，０００以上、更に好ましくは７０，０００以上、特に好ましくは１００，０００以上、最も好ましくは１３０，０００以上である。また、該Ｍｗは、好ましくは５００，０００以下、より好ましくは４５０，０００以下、更に好ましくは４００，０００以下である。５０，０００未満であると、操縦安定性が悪化したり、走行による剛性の変化が大きくなるおそれがあり、５００，０００を超えると、常温領域でのゴムの硬度が高くなり、ダンピング性能が悪化するおそれがある。
本明細書において、Ｍｗは、ゲルパーミエーションクロマトグラフ（ＧＰＣ）による測定値を基に標準ポリスチレン換算で測定した値である。
【００２２】
水添スチレン系熱可塑性エラストマーのガラス転移点（Ｔｇ）は、好ましくは−２０℃以上、より好ましくは０℃以上である。また、該Ｔｇは、好ましくは４０℃以下、より好ましくは３０℃以下である。−２０℃未満であると、操縦安定性が悪化したり、走行による剛性の変化が大きくなるおそれがあり、４０℃を超えると、ダンピング性能が悪化するおそれがある。
なお、本明細書において、Ｔｇは、ＪＩＳ  Ｋ７１２１に従い、ティー・エイ・インスツルメント・ジャパン（株）製の示差走査熱量計（Ｑ２００）を用いて、昇温速度１０℃／分で昇温しながら測定した値（中間点ガラス転移温度）である。
【００２３】
水添スチレン系熱可塑性エラストマーのスチレン含有量は、好ましくは２０質量％以上、より好ましくは２５質量％以上である。また、該スチレン含有量は、好ましくは７０質量％以下、より好ましくは６５質量％以下である。２０質量％未満であると、ダンピング性能が悪化するおそれがあり、７０質量％を超えると、破壊強度が悪化するおそれがある。
なお、本明細書において、スチレン含有量は、Ｈ１−ＮＭＲ測定により算出される値である。
【００２４】
水添スチレン系熱可塑性エラストマーの含有量は、ゴム成分１００質量％中、５質量％以上、好ましくは１０質量％以上、より好ましくは１５質量％以上である。また、該含有量は、４０質量％以下、好ましくは３５質量％以下、より好ましくは３０質量％以下である。５質量％未満であると、充分なダンピング性能を発揮できず、４０質量％を超えると、常温領域でのゴムの硬度が高くなり、ダンピング性能が悪化する。
【００２５】
本発明のゴム組成物は、ゴム成分として、天然ゴム（ＮＲ）を含有する。
【００２６】
ＮＲとしては特に限定されず、例えば、ＳＩＲ２０、ＲＳＳ＃３、ＴＳＲ２０、脱タンパク質天然ゴム（ＤＰＮＲ）、高純度天然ゴム（ＨＰＮＲ）など、タイヤ工業において一般的なものを使用できる。
【００２７】
ＮＲの含有量は、ゴム成分１００質量％中、好ましくは６０質量％以上、より好ましくは６５質量％以上、更に好ましくは７０質量％である。また、該含有量は、好ましくは９５質量％以下、より好ましくは９０質量％以下、更に好ましくは８５質量％である。６０質量％未満であると、充分な発熱特性が得られなくなったり、走行による剛性の変化を充分に抑制できないおそれがあり、９５質量％を超えると、ダンピング性能が悪化するおそれがある。
【００２８】
本発明のゴム組成物は、上述のＮＲ及び水添スチレン系熱可塑性エラストマー以外に他のゴム成分を配合しても良い。他のゴム成分としては、イソプレンゴム（ＩＲ）、ブタジエンゴム（ＢＲ）、スチレンブタジエンゴム（ＳＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）、ブチルゴム（ＩＩＲ）、ハロゲン化ブチルゴム（Ｘ−ＩＩＲ）などが挙げられる。
【００２９】
本発明のゴム組成物は、操縦安定性能の観点から、カーボンブラックを含むことが好ましい。カーボンブラックとしては、例えば、オイルファーネス法により製造されたカーボンブラックなどが挙げられ、２種類以上のコロイダル特性の異なるものを併用してもよい。具体的にはＧＰＦ、ＦＥＦ、ＨＡＦ、ＩＳＡＦ、ＳＡＦなどが挙げられるが、特に限定されない。
【００３０】
カーボンブラックのチッ素吸着比表面積（Ｎ２ＳＡ）は、２０ｍ２／ｇ以上が好ましく、４０ｍ２／ｇ以上がより好ましく、７０ｍ２／ｇ以上が更に好ましい。また、該Ｎ２ＳＡは、３００ｍ２／ｇ以下が好ましく、２００ｍ２／ｇ以下がより好ましく、１００ｍ２／ｇ以下が更に好ましく、９０ｍ２／ｇ以下が特に好ましい。２０ｍ２／ｇ未満では、補強性が低下し、操縦安定性能が悪化するおそれがあり、３００ｍ２／ｇを超えると、良好な分散が得られにくく、粘度が上昇し、加工しにくくなるおそれがある。
なお、カーボンブラックのチッ素吸着比表面積は、ＪＩＳ  Ｋ  ６２１７−２：２００１に準拠して求められる。
【００３１】
カーボンブラックのジブチルフタレート（ＤＢＰ）吸油量は、５０ｍｌ／１００ｇ以上が好ましく、９０ｍｌ／１００ｇ以上がより好ましい。また、該ＤＢＰは、２００ｍｌ／１００ｇ以下が好ましく、１３０ｍｌ／１００ｇ以下がより好ましく、１２０ｍｌ／１００ｇ以下が更に好ましく、１１０ｍｌ／１００ｇ以下が特に好ましい。５０ｍｌ／１００ｇ未満では、補強性が低下し、操縦安定性能が悪化するおそれがあり、２００ｍｌ／１００ｇを超えると、粘度が上昇し、加工しにくくなるおそれがある。
なお、カーボンブラックのＤＢＰは、ＪＩＳ  Ｋ  ６２１７−４：２００１に準拠して測定される。
【００３２】
カーボンブラックの含有量は、ゴム成分１００質量部に対して、好ましくは５０質量部以上、より好ましくは５５質量部以上、更に好ましくは６０質量部である。また、該含有量は、好ましくは８０質量部以下、より好ましくは７０質量部以下である。５０質量部未満では、操縦安定性能が悪化するおそれがあり、８０質量部を超えると、加工性が悪化するおそれがある。
【００３３】
本発明のゴム組成物は、補強用充填剤として、カーボンブラックの他に、シリカ、炭酸カルシウム、アルミナ、クレー、タルクなど、従来タイヤ用ゴム組成物で慣用されるものも使用できる。
【００３４】
本発明のゴム組成物は、ダンピング性能の観点から、オイルを配合することが好ましい。オイルとしては、例えば、パラフィン系、アロマ系、ナフテン系プロセスオイルなどのプロセスオイルが挙げられる。
【００３５】
本発明において、オイルの含有量は、ゴム成分１００質量部に対して、好ましくは２質量部以上、より好ましくは４質量部以上である。また、該含有量は、好ましくは２０質量部以下、より好ましくは１０質量部以下である。２質量部未満では、添加による効果が得られないおそれがあり、２０質量部を超えると、硬度が低く、操縦安定性が低下するおそれがある。
【００３６】
本発明のゴム組成物は、熱硬化性樹脂を配合することが好ましい。熱硬化性樹脂としては、フェノール樹脂、エポキシ樹脂、メラミン樹脂、尿素樹脂などが挙げられ、特に限定されないが、接着性、加硫速度の点で、フェノール樹脂が好ましい。
【００３７】
フェノール樹脂は、フェノール化合物とアルデヒド化合物を反応させて得られるものであり、例えば、上記２種類の化合物を酸性条件下で反応させて得られるノボラック型フェノール樹脂、アルカリ触媒下で反応させて得られるレゾール型フェノール樹脂などが挙げられる。また、フェノール樹脂をカシューワニスやオイルなどで変性した変性フェノール樹脂を用いることもできる。なかでも、ゴム成分との相溶性に優れるという点から、ノボラック型フェノール樹脂が好ましく、変性ノボラック型フェノール樹脂がより好ましく、カシュー変性ノボラック型フェノール樹脂が更に好ましい。
【００３８】
熱硬化性樹脂の含有量は、ゴム成分１００質量部に対して、好ましくは１質量部以上、より好ましくは５質量部以上である。また、該含有量は、好ましくは２０質量部以下、より好ましくは１５質量部以下である。上記範囲内であれば、ゴム補強効果とエネルギーロスのバランスが良好であり、本発明の効果を良好に得ることができる。
【００３９】
熱硬化性樹脂は、硬化剤と併用することが好ましい。硬化剤としては、加硫工程でフェノール樹脂を硬化させるものであれば特に限定されないが、例えば、ヘキサメチレンテトラミン、メラミン、及びメラミンの誘導体（メチロールメラミン、ヘキサメトキシメチルメラミン、ヘキサメチロールメラミンペンタメチルエーテル、ヘキサメトキシメチロールメラミンなど）などが挙げられる。なかでも、フェノール樹脂の硬度を上昇させる作用に優れるという点から、ヘキサメチレンテトラミンが好ましい。
【００４０】
硬化剤の含有量は、熱硬化性樹脂１００質量部に対して、好ましくは３質量部以上、より好ましくは７質量部以上である。また、該含有量は、好ましくは２０質量部以下、より好ましくは１５質量部以下である。３質量部未満であると、熱硬化性樹脂を充分に硬化できないおそれがあり、２０質量部を超えると、熱硬化性樹脂に対する硬化剤の量が多くなりすぎて、硬化が不均一になるおそれがある。
【００４１】
本発明のゴム組成物には、前記成分以外にも、タイヤ工業において一般的に用いられている配合剤、例えば、酸化亜鉛、ステアリン酸、老化防止剤、硫黄などの加硫剤、加硫促進剤などの材料を適宜配合してもよい。
【００４２】
加硫促進剤としては、スルフェンアミド系、チアゾール系、チウラム系、グアニジン系加硫促進剤などが挙げられ、なかでも、スルフェンアミド系加硫促進剤を好適に使用できる。
【００４３】
スルフェンアミド系加硫促進剤としては、例えば、Ｎ−ｔｅｒｔ−ブチル−２−ベンゾチアゾリルスルフェンアミド（ＴＢＢＳ）、Ｎ−シクロヘキシル−２−ベンゾチアゾリルスルフェンアミド（ＣＢＳ）、Ｎ，Ｎ’−ジシクロヘキシル−２−ベンゾチアゾリルスルフェンアミド（ＤＺ）などが挙げられる。なかでも、スコーチタイム、加硫速度が適切であるという理由から、ＴＢＢＳが好ましい。
【００４４】
加硫促進剤の含有量は、ゴム成分１００質量部に対して、好ましくは０．１質量部以上、より好ましくは０．５質量部以上である。また、該含有量は、好ましくは１０質量部以下、より好ましくは５質量部以下である。０．１質量部未満であると、充分な加硫を達成できないおそれがあり、１０質量部を超えると、充分なスコーチタイムを確保できなくなるおそれがある。
【００４５】
本発明のゴム組成物（加硫後）の２３℃におけるＪＩＳ−Ａ硬度は、好ましくは７５〜９５、より好ましくは８３〜９０、更に好ましくは８５〜８８である。上記範囲内であることで、本発明の効果を充分に発揮することができる。
【００４６】
本発明のゴム組成物は、一般的な方法で製造される。すなわち、バンバリーミキサーやニーダー、オープンロールなどで前記各成分を混練りし、その後加硫する方法などにより製造できる。該ゴム組成物は、高性能タイヤのビードエイペックスに使用される。
【００４７】
本発明の高性能タイヤは、上記ゴム組成物を用いて通常の方法で製造される。
すなわち、前記成分を配合したゴム組成物を、未加硫の段階でビードエイペックスの形状にあわせて押出し加工し、他のタイヤ部材とともに、タイヤ成型機上にて通常の方法で成形することにより、未加硫タイヤを形成する。この未加硫タイヤを加硫機中で加熱加圧することによりタイヤを得る。なお、本発明における高性能タイヤとは、操縦安定性能に特に優れたタイヤであり、競技車両に使用する競技用タイヤをも含む概念であり、該高性能タイヤは、レースなどの競技用タイヤに好適に適用できる。
【実施例】
【００４８】
実施例に基づいて、本発明を具体的に説明するが、本発明はこれらのみに限定されるものではない。
【００４９】
以下、実施例及び比較例で使用した各種薬品について、まとめて説明する。
スチレンブタジエンゴム（ＳＢＲ）：ＪＳＲ（株）製のＳＢＲ１５０２（スチレン含有量：２３．５質量％）
天然ゴム（ＮＲ）：ＴＳＲ２０
水添スチレン系熱可塑性エラストマー１：旭化成（株）製のＳ．Ｏ．Ｅ．Ｓ１６１１（両末端にスチレンブロックを、主鎖にスチレン及びブタジエンのランダム共重合体のブロックを有するブロック共重合体の水素添加物、スチレン含有量：６０質量％、水素添加率：１００モル％、Ｍｗ：１．７×１０５、Ｔｇ：９℃）
水添スチレン系熱可塑性エラストマー２：旭化成（株）製のＳ．Ｏ．Ｅ．Ｌ６０９（両末端にスチレンブロックを、主鎖にスチレン及びブタジエンのランダム共重合体のブロックを有するブロック共重合体の水素添加物、スチレン含有量：５６質量％、水素添加率：３５モル％、Ｍｗ：２．０×１０５、Ｔｇ：１９℃）
カーボンブラック：キャボットジャパン（株）製のＮ３３０（Ｎ２ＳＡ：７５ｍ２／ｇ、ＤＢＰ：１０２ｍｌ／１００ｇ）
オイル：出光興産（株）製のダイアナプロセスＡＨ−２４
熱硬化性樹脂：住友ベークライト（株）製のＰＲ−１２６８６（カシュー変性ノボラック型フェノール樹脂）
酸化亜鉛：三井金属鉱業（株）製の酸化亜鉛
ステアリン酸：日油（株）製のステアリン酸「椿」
老化防止剤：住友化学（株）製のアンチゲン６Ｃ（Ｎ−フェニル−Ｎ’−（１，３−ジメチル）−ｐ−フェニレンジアミン）
硫黄：軽井沢硫黄（株）製の粉末硫黄
硬化剤：大内新興化学工業（株）製のノクセラーＨ（ヘキサメチレンテトラミン）
加硫促進剤：大内新興化学工業（株）製のノクセラーＮＳ（Ｎ−ｔｅｒｔ−ブチル−２−ベンゾチアゾリルスルフェンアミド）
【００５０】
＜実施例及び比較例＞
表１に示す配合処方に従い、神戸製鋼（株）製１．７Ｌバンバリーを用いて硫黄及び加硫促進剤以外の配合材料を混練りした。得られた混練り物に硫黄及び加硫促進剤を添加し、オープンロールを用いて練り込み、未加硫ゴム組成物を得た。
得られた未加硫ゴム組成物を１５０℃の条件下で３０分間プレス加硫し、加硫ゴム組成物を得た。
また、得られた未加硫ゴム組成物をビードエイペックスの形状に成形し、タイヤ成形機上で他のタイヤ部材とともに貼り合わせ、１５０℃の条件下で３０分間加硫し、試験用タイヤ（タイヤサイズ：１９５／６５Ｒ１５）を得た。
【００５１】
得られた加硫ゴム組成物及び試験用タイヤについて、以下の評価を行った。結果を表１に示す。
【００５２】
（操縦安定性能）
上記試験用タイヤを排気量２０００ｃｃの国産ＦＲ車に装着し、テストコースにて実車走行を行った。その際における操縦安定性能をテストドライバーが官能評価した。評価は１０点を満点とし、比較例１を５点として相対評価した。数値が大きいほど、操縦安定性能が高いことを示す。
【００５３】
（ダンピング性能）
上記試験用タイヤを排気量２０００ｃｃの国産ＦＲ車に装着し、テストコースにて実車走行を行った。その際におけるダンピング性能をテストドライバーが官能評価した。評価は１０点を満点とし、比較例１を５点として相対評価した。数値が大きいほど、ダンピング性能が高いことを示す。
【００５４】
（走行による剛性の変化）
上記試験用タイヤを排気量２０００ｃｃの国産ＦＲ車に装着し、テストコースにて２０分間実車走行を行い、走行による剛性の変化を官能評価した。評価は１０点を満点とし、比較例１を４点として相対評価した。数値が大きいほど、走行による剛性の変化が少なく、良好であることを示す。
【００５５】
（ゴム硬度）
ＪＩＳ  Ｋ６２５３の「加硫ゴム及び熱可塑性ゴムの硬さ試験方法」に従って、タイプＡデュロメーターにより、加硫ゴム組成物（試験片）の硬度を測定した（ＪＩＳ−Ａ硬度）。測定は２３℃で行った。
【００５６】
【表１】
2015110706.tif 000002
【００５７】
表１より、ＮＲ及び水添スチレン系熱可塑性エラストマーをそれぞれ所定量配合した実施例では、比較例１と比較して、操縦安定性能及びダンピング性能が顕著に改善されるとともに、走行による剛性の変化も充分に抑制された。